(57)【特許請求の範囲】
【請求項１】
フロントカバープレートと、隔壁間ごとに赤、緑、青の各色の蛍光体層が配置されたバックプレートとが対向し、
前記フロントカバープレート、前記バックプレート及び隔壁により形成された放電空間に、放電可能なガス媒体を封入してなる交流面放電型プラズマディスプレイパネルであって、
発光面積が同じ、赤、緑、青各色の蛍光体層を同じ放電維持電圧および同じ周波数で放電させ発光させた場合のそれぞれの光束量をｌａ、ｌｂ、ｌｃとした場合であって、ａ×ｌａ、ｂ×ｌｂ、ｃ×ｌｃから決まる色温度が９０００度以上となるように算出された前記隔壁間隔の比ａ：ｂ：ｃ（ａ、ｂ、ｃそれぞれは、赤、緑、青各色の隔壁間隔の比）において、
青の蛍光体層が配置された隔壁間隔が、緑の蛍光体層が配置された隔壁間隔に対して、ｃ／ｂ倍（ｃ／ｂ＝１を除く）よりも小さいことを特徴とする交流面放電型プラズマディスプレイパネル。
【請求項２】
赤の蛍光体層が配置された隔壁間隔が、緑の蛍光体層が配置された隔壁間隔に対して、ａ／ｂ倍（ａ／ｂ＝１を除く）よりも小さいことを特徴とする請求項１記載の交流面放電型プラズマディスプレイパネル。
【請求項３】
前記青の蛍光体層が配置された隔壁間隔が、他色の蛍光体層が配置された隔壁間隔よりも広いことを特徴とする請求項１又は２に記載の交流面放電型プラズマディスプレイパネル。
【請求項４】
前記隔壁間隔が、緑、赤、青の順で広くなることを特徴とする請求項３記載の交流面放電型プラズマディスプレイパネル。
【発明の詳細な説明】
【０００１】
【発明の属する技術分野】
本発明は、表示デバイス等に用いるプラズマディスプレイパネルに関する。
【０００２】
【従来の技術】
以下では、従来のプラズマディスプレイパネルについて図面を参照しながら説明する。
【０００３】
図２は交流型（ＡＣ型）のプラズマディスプレイパネルの概略を示す断面図である。図２において、４１はフロントカバープレート（前面ガラス基板）であり、この前面ガラス基板４１上に表示電極４２が形成されている。さらに、表示電極４２が形成されているフロントカバープレート４１は、誘電体ガラス層４３及び酸化マグネシウム（ＭｇＯ）誘電体保護層４４により覆われている（例えば特開平５−３４２９９１号公報参照）。
【０００４】
また、４５は背面ガラス基板（バックプレート）であり、この背面ガラス基板４５上には、アドレス電極４６および隔壁４７、蛍光体層４８が設けられており、４９が放電ガスを封入する放電空間となっている。前記蛍光体層４８はカラー表示のために、赤５０、緑５１、青５２の３色の蛍光体層が順に配置されている。上記の各蛍光体層４８は、放電によって発生する波長の短い紫外線（波長１４７ｎｍ）より励起発光する。
【０００５】
【発明が解決しようとする課題】
プラズマディスプレイパネル用の蛍光体としては、赤、緑、青の各色について数種類の蛍光体が検討されているが、現在までのところ、いずれの材料においても、緑が最も輝度が高く、青が低くなっている。たとえば、赤色蛍光体としてＹＢＯ3：Ｅｕ、緑色蛍光体としてＺｎＳｉＯ4：Ｍｎ、青色蛍光体としてＢａＭｇＡｌ10Ｏ17：Ｅｕを用いた場合、各色の輝度比は、約赤：緑：青＝２：３：１となる。前記のような条件で、３色を同時に発光させたときに現れる白色は、バランスが悪く、色温度が５０００度程度と低くなる。したがって従来のプラズマディスプレイパネルでは、輝度の高い緑色蛍光体の発光を回路上で抑えて白バランスを改良し色温度を高めている。しかしこの場合は、輝度を抑えた分だけ、プラズマディスプレイパネルが暗くなるという課題が発生する。
【０００６】
【課題を解決するための手段】
本発明のプラズマディスプレイパネルは、上記した課題（各色の輝度の違いによる白バランスの悪化）を解決するために、フロントカバープレートと、隔壁間ごとに赤、緑、青の各色の蛍光体層が配置されたバックプレートとが対向し、フロントカバープレート、バックプレート及び隔壁により形成された放電空間に、放電可能なガス媒体を封入してなる交流面放電型プラズマディスプレイパネルであって、
発光面積が同じ、赤、緑、青各色の蛍光体層を同じ放電維持電圧および同じ周波数で放電させ発光させた場合のそれぞれの光束量をｌａ、ｌｂ、ｌｃとした場合であって、ａ×ｌａ、ｂ×ｌｂ、ｃ×ｌｃから決まる色温度が９０００度以上となるように算出された前記隔壁間隔の比ａ：ｂ：ｃ（ａ、ｂ、ｃそれぞれは、赤、緑、青各色の隔壁間隔の比）において、青の蛍光体層が配置された隔壁間隔が、緑の蛍光体層が配置された隔壁間隔に対して、ｃ／ｂ倍（ｃ／ｂ＝１を除く）よりも小さいことを特徴とする。
【０００７】
前記構成において、赤の蛍光体層が配置された隔壁間隔が、緑の蛍光体層が配置された隔壁間隔に対して、ａ／ｂ倍（ａ／ｂ＝１を除く）よりも小さく設定することが好ましい。
【０００８】
また、青の蛍光体層が配置された隔壁間隔が、他色の蛍光体層が配置された隔壁間隔よりも広いことが好ましい。
【０００９】
又、隔壁間隔が、前記隔壁間部分に配置する蛍光体層の各色によって異なり、緑、赤、青の順で広くなることが好ましい。
【００１０】
【発明の実施の形態】
以下本発明の実施の形態におけるプラズマディスプレイパネルについて図面を参照しながら説明する。
【００１１】
図１は、本発明の一実施の形態における交流面放電型プラズマディスプレイパネルの概略を示す断面図である。
【００１２】
図１において、１１はフロントカバープレートである前面ガラス基板であり、この前面ガラス基板１１上に表示電極となる銀電極１２が形成されている。さらに、銀電極１２が形成されているフロントカバープレート１１は、誘電体ガラス層１３及び例えば（１００）面に配向した酸化マグネシウム（ＭｇＯ）誘電体保護層１４により覆われている。
【００１３】
また、１５は背面ガラス基板（バックプレート）であり、この背面ガラス基板１５上には、アドレス電極１６および隔壁１７、蛍光体層が設けられており、前記蛍光体層はカラー表示のために、赤、緑、青の３色の各蛍光体層１８，１９，２０が順に配置されている。上記各蛍光体層は、放電によって発生する波長の短い紫外線（波長１４７ｎｍ）より励起発光する。さらに、プレート間には、放電ガスを封入する放電空間２１が形成されている。
【００１４】
以上のように構成されたプラズマディスプレイパネルについてさらに詳しく説明する。
【００１５】
まず、前面ガラス基板１１上にスクリーン印刷後焼成することによって銀電極１２を形成し、この上に７５重量％の酸化鉛（ＰｂＯ）、１５重量％の酸化硼素（Ｂ2Ｏ3）、１０重量％の酸化硅素(ＳｉＯ2）から成る鉛系の誘電体ガラス層１３をスクリーン印刷後焼成を行って、約２０μｍの膜厚に形成した。
【００１６】
次に上記の誘電体ガラス層１３上にＣＶＤ法（化学蒸着法）にて１．０μｍの酸化マグネシウム（ＭｇＯ）の保護層１４を形成した。このＭｇＯ膜のＸ線解析を行なった結果、この膜は（１００）面に配向していることがわかった。
【００１７】
次に図１を用いて、背面パネルの作成方法を述べる。図１において、背面ガラス基板１５上にスクリーン印刷後焼成することによって得られた銀電極（アドレス電極）１６と同じくスクリーン印刷をくり返し行なった後焼成することによって得られた高さ０．１５ｍｍのガラス製の隔壁１７を作成する。
【００１８】
隔壁１７間には、図１に示すように、左から赤１８、緑１９、青２０の順に蛍光体層を形成するが、隔壁間隔は赤色部が０．１５３ｍｍ、緑色部が０．１３３mm、青色部が０．１６４ｍｍとした。
【００１９】
蛍光体の塗布は、赤色蛍光体である（ＹxＧｄ1-x）ＢＯ3：Ｅu3+、緑色蛍光体であるＺｎ2ＳｉＯ4：Ｍｎ及び青色蛍光体であるＢａＭｇＡｌ10Ｏ17：Ｅｕ2+粉末をそれぞれ、１０％のエチルセルローズを含むα−ターピネオールを用い、スクリーン印刷用ペースト状にし、スクリーン印刷法にて隔壁内に３色の蛍光体をそれぞれ印刷し、５００℃で焼成後、蛍光体層１８，１９，２０を形成する。
【００２０】
次に、この蛍光体層が設けられた背面ガラス基板１５を、封着用ガラスを用いて前面パネルと張り合せ放電ガス封入の前に放電空間部２１を８×１０-7Ｔｏｒｒの真空度に排気し、放電空間部内に５％キセノン（Ｘｅ）ガスを含むヘリウム（Ｈｅ）ガスを放電ガスとして５００Ｔｏｒｒ封入し、交流面放電型プラズマディスプレイを形成した。
【００２１】
次に、このパネル全面を放電維持電圧１５０Ｖ周波数３０ＫＨｚで放電させた時、パネルの輝度は４５０ｃｄ／ｍ2、白色表示の色温度は約１１０００度であった。
【００２２】
尚、前記蛍光体を用いて、同じ作製プロセスで、隔壁間隔を赤色部、緑色部および青色部ともに０．１５ｍｍとして均一にして作製したプラズマディスプレイパネルを用いて、放電維持電圧１５０Ｖ周波数３０ＫＨｚで全面放電させた時、パネルの輝度は４８０ｃｄ／ｍ2であった。
【００２３】
また、このパネルでは緑色の発光が他の色よりも強いため、白色表示の色温度は約５０００度であった。テレビ画像を表示する場合、白色表示の色温度としては、９０００度以上が望ましい。したがって、隔壁等間隔のパネルで９０００度以上の色温度を実現するためには、意図的に緑色の輝度を落とす必要がある。
前記パネルでは、緑色の発光時間を調整することで輝度を約６５％にし、また同様に赤色の輝度を９０％程度にすることで色温度が約１１０００度となった。
【００２４】
しかしこの場合、緑、赤の輝度を調整した影響で、全体のパネル輝度が約３９０ｃｄ／ｍ2と調整前の８０％程度に低下した。
【００２５】
これに対し、本実施の形態のように、隔壁間距離を調整することで色温度調整をしたパネルでは、輝度が４５０ｃｄ／ｍ2 であり、大きな輝度劣化を防ぐことができた。
【００２６】
なお、使用する蛍光体としては、上記以外にも赤色としてＹ2Ｏ3：ＥｕやＹＢＯ3：Ｅｕ等、緑色としてＢａＡｌ12Ｏ19：Ｍｎ,ＢａＭｇＡｌ14Ｏ23：Ｍｎ等、青色としてＣａＷＯ4：Ｐｂ等の真空紫外線で励起可能な蛍光体を用いることが可能である。
【００２７】
また、プラズマ中から発生する真空紫外線は放電空間が大きくなるほど効率よく発生する。したがって、隔壁間隔を変えた場合、隔壁間に形成された各色の蛍光体層の発光する光束量は単純に面積には比例しない。従って、発光面積が同じ場合の各色の光束がｌａ、ｌｂ、ｌｃの場合、実現したい色温度が計算上、前記各光束にそれぞれ特定の係数ａ，ｂ，ｃを掛けて、ａｌａ、ｂｌｂ、ｃｌｃから求められる場合でも、前記各色の蛍光体層を配置すべき各隔壁間隔の比は、前記各色の特定の係数の比ａ：ｂ：ｃよりも小さくする必要がある。すなわち、前記各色の蛍光体層を配置すべき実際の各隔壁間隔の比と、前記各色の特定の係数の比ａ：ｂ：ｃとは異なる。なお、上述のように蛍光体を発光させる際には同じ放電維持電圧および同じ周波数により全面放電させることを前提としており、ｌａ、ｌｂ、ｌｃは発光面積が同じ、赤、緑、青各色の蛍光体層を同じ放電維持電圧および同じ周波数で放電させ発光させた場合の光束量である。
【００２８】
本実施の形態の場合は、隔壁間隔が等間隔のときの赤、緑、青の各蛍光体層の光束量ｌa（赤）、ｌb（緑）、ｌc（青）に対して、ａ：ｂ：ｃを約１．３：１：１．５とすれば計算上白色の色温度が１１０００度となるが、パネルの隔壁間隔の比をこの値にすると、色温度は１１０００度以上になり、一方、輝度低下が大きくなった。この場合、本実施の形態のように隔壁間隔の比を約１．１５：１：１．２３にすることで、輝度を大きく落とすことなく１１０００度を実現することができた。
【００２９】
【発明の効果】
以上述べてきたように、本発明による各色蛍光体層の隔壁間隔調整は、輝度を大きく劣化させることなく、色温度を調整することができ、高輝度、高発光効率のプラズマディスプレイパネルが得られる。
【図面の簡単な説明】
【図１】本発明の一実施の形態によるプラズマディスプレイパネルの断面図
【図２】従来の交流型のプラズマディスプレイパネルの概略断面図
【符号の説明】
１１  前面ガラス基板（フロントカバープレート）
１２  銀電極
１３  誘電体ガラス層
１４  （１００）配向面誘電体保護層
１５  背面ガラス基板（バックプレート）
１６  アドレス電極（銀電極）
１７  隔壁
１８  蛍光体層（赤）
１９  蛍光体層（緑）
２０  蛍光体層（青）
２１  放電空間
【図１】
0003804488.tif 000002
【図２】
0003804488.tif 000003